(57)【要約】【課題】感光性樹脂並びに赤外線及びサーマルヘッドを使用することなく複雑な工程を経ず、ピンホールの発生をより確実に抑制することができ、精度良くスクリーン印刷版を製造できる方法を提供する。【解決手段】光熱変換層、熱溶融穿孔性フィルム、接着層及びレーザー光の反射率が５０％以上のフィラメントで構成されたスクリーン印刷用紗がこれらの順に積層された構成を有するレーザー製版用スクリーン版を、スクリーン印刷用枠に張り付け、レーザーを照射して穿孔する。【選択図】なし【特許請求の範囲】
【請求項１】
光熱変換層と、
熱溶融穿孔性フィルムと、
接着層と、
レーザー光の反射率が５０％以上のフィラメントで構成されたスクリーン印刷用紗と、
がこれらの順に積層された構成を有するレーザー製版用スクリーン版。
【請求項２】
前記熱溶融穿孔性フィルムの厚さが２μｍ以上であることを特徴とする請求項１に記載のレーザー製版用スクリーン版。
【請求項３】
前記レーザーが、半導体レーザー、ＹＡＧレーザー又は炭酸ガスレーザーであることを特徴とする請求項１又は２に記載のレーザー製版用スクリーン版。
【請求項４】
光熱変換層と、熱溶融穿孔性フィルムと、接着層と、レーザー光の反射率が５０％以上のフィラメントで構成されたスクリーン印刷用紗と、がこれらの順に積層された構成を有するレーザー製版用スクリーン版を、０．１〜３．０Ｋｇ／ｃｍの張力にてスクリーン印刷用枠に張り付ける工程と、
前記レーザー製版用スクリーン版にレーザーを照射して穿孔し、スクリーン印刷版を得る工程と、
を有することを特徴とするスクリーン印刷版の製造方法。
【請求項５】
前記熱溶融穿孔性フィルムの厚さが２μｍ以上であることを特徴とする請求項４に記載のスクリーン印刷版の製造方法。
【請求項６】
前記レーザーが、半導体レーザー、ＹＡＧレーザー又は炭酸ガスレーザーであることを特徴とする請求項４又は５に記載のスクリーン印刷版の製造方法。
【発明の詳細な説明】
【技術分野】
【０００１】
本発明は、スクリーン印刷版の製造方法に関し、より詳しくは半導体レーザー、ＹＡＧレーザー又は炭酸ガスレーザー等のレーザー光の熱エネルギーレーザーを用いたスクリーン印刷版の製造方法に関する。
【背景技術】
【０００２】
従来、スクリーン印刷用の版を作製するには、まずポリエステル紗等をスクリーン枠に張り付け、これに感光性樹脂をコーティングして乾燥させるか又は感光性樹脂フィルムを貼り付けた後、印刷パターンのポジフィルムを重ね、感光性樹脂を感光硬化させ、次いで未露光部分（印刷パターン部分）の感光性樹脂を水洗除去して孔を形成している。
【０００３】
また、枠に張り付ける前の感熱式スクリーンシートを用い、これに赤外線又はサーマルヘッド等で印刷パターンを加熱穿孔して製版した後、印刷用のスクリーン枠に張り付ける方法も従来から知られている。
【０００４】
ところが、感光性樹脂を用いる方法は、感光及び水洗の２工程を有し、湿式工程はコンパクト化が困難であることから、工程が複雑で時間及びコストがかかるという欠点を有し、赤外線を用いて製版する方法は、画像パターンのカーボンが赤外線を吸収して発熱することから薄いフィルムを穿孔する際にカブリが発生し易いという欠点を有し、サーマルヘッドを用いて製版する方法は、サーマルヘッドの印加エネルギーに限界があり、厚いフィルムが使用できず多数枚印刷時にピンホールが発生し易いという欠点等があった。
【０００５】
このような欠点に対し、特許文献１においては、複雑な工程を経ずに精度良くスクリーン印刷版を製造すべく、スクリーン印刷用紗に熱溶融穿孔性フィルムを接着剤で貼り合わせ、熱溶融穿孔性フィルム面上にさらにスティック防止層を設けた感熱式スクリーンシートを、スティック防止層を印刷物側にして０．１Ｋｇ／ｃｍ〜３．０Ｋｇ／ｃｍの張力にてスクリーン印刷用枠に張り付けた後、赤外線や感熱素子（サーマルヘッド）等の熱エネルギーで熱溶融穿孔性のフィルムに印刷パターンを穿孔するスクリーン印刷版の製造方法が提案されている。
【先行技術文献】
【特許文献】
【０００６】
【特許文献１】特開平９−２７０３７６号公報
【発明の概要】
【発明が解決しようとする課題】
【０００７】
しかしながら、上記特許文献１に記載の製造方法は、赤外線やサーマルヘッドを用いることによってスクリーン印刷版を簡単に製造できるため、特に少数枚のスクリーン印刷に実用化されているものの、コストの観点から、スクリーン印刷用紗に貼り合わせて用いられる熱溶融穿孔性フィルムが薄く設定されているため、レーザー照射による穿孔の際にカブリが発生することを十二分には抑制することができず、製版性及び印刷画像に未だ改善の余地があった。また、印刷回数が多くなるにしたがってピンホール状の汚れが発生することを十二分には抑制することができず、多数枚のスクリーン印刷に用いるには未だ改善の余地があった。
【０００８】
そこで、本発明の目的は、感光性樹脂並びに赤外線及びサーマルヘッドを使用することなく複雑な工程を経ず、熱溶融穿孔性フィルムの厚さに関わりなく、若しくは、熱溶融性穿孔性フィルムが厚くても、向上した製版性及び鮮明で変形しにくい印刷画像を有し、ピンホールの発生をより確実に抑制することができ、精度良くスクリーン印刷版を製造できる方法を提供することにある。
【発明の開示】
【課題を解決するための手段】
【０００９】
上記の目的を達成すべく、本発明は、
光熱変換層と、
熱溶融穿孔性フィルムと、
接着層と、
レーザー光の反射率が５０％以上のフィラメントで構成されたスクリーン印刷用紗と、
がこれらの順に積層された構成を有するレーザー製版用スクリーン版を提供する。
【００１０】
また、本発明は、
上記レーザー製版用スクリーン版を、前記光熱変換層が印刷物側に面するように、０．１〜３．０Ｋｇ／ｃｍの張力にてスクリーン印刷用枠に張り付ける工程と、
前記レーザー製版用スクリーン版にレーザーを照射して穿孔し、スクリーン印刷版を得る工程と、
を有することを特徴とするスクリーン印刷版の製造方法を提供する。
【００１１】
このような構成を有する本発明のレーザー製版用スクリーン版及びスクリーン印刷版の製造方法によれば、スクリーン印刷用紗及び熱溶融穿孔性フィルムを最適化しつつ特定の構成を有するレーザー製版用スクリーン版を用いることにより、熱溶融穿孔性フィルムの厚さに関わりなく、若しくは、熱溶融性穿孔性フィルムが厚くても、照射されたレーザー光の熱が効率良く熱溶融穿孔性フィルムに伝わることから、向上した製版性及び鮮明で変形しにくい印刷画像を得ることができ、感光性樹脂並びに赤外線及びサーマルヘッドを使用することがなく複雑な工程を経ず、精度良くスクリーン印刷版を製造することができる。
【００１２】
また、上記のような構成を有する本発明のスクリーン印刷版の製造方法によれば、加熱穿孔時にレーザー製版用スクリーン版に所定の張力が一定にかけられた状態が維持されているため、向上した製版性及び鮮明で変形しにくい印刷画像が得られ、得られたスクリーン印刷版を用いれば、印刷回数が多くなってもピンホール状の汚れが発生しにくい。
【発明の効果】
【００１３】
上記のように、本発明によれば、感光性樹脂並びに赤外線及びサーマルヘッドを使用することなく複雑な工程を経ず、ピンホールの発生をより確実に抑制することができ、精度良くスクリーン印刷版を製造できる方法を提供することができる。
【００１４】
また、製造したスクリーン印刷版を用いて印刷をした後、当該スクリーン印刷版を溶剤で洗浄し、光熱変換層、熱溶融穿孔性フィルム及び接着層を除去すれば、残されたスクリーン印刷用紗を再利用することができる。この再利用は、特にスクリーン印刷用紗として高価なステンレス製スクリーン印刷用紗等を用いる場合に効果的である。
【発明を実施するための最良の形態】
【００１５】
以下において、本発明のレーザー製版用スクリーン版及びスクリーン印刷版の製造方法について説明するが、本発明の技術的な思想を逸脱しない限り、その他の従来公知の構成、処理又は工程を含んで設計変更したレーザー製版用スクリーン版及び製造方法も、本発明の技術的範囲に属するものである。
【００１６】
１．レーザー製版用スクリーン版
本発明のレーザー製版用スクリーン版は、光熱変換層と、厚さ２μｍ以上の熱溶融穿孔性フィルムと、接着層と、レーザー光の反射率が５０％以上のフィラメントで構成されたスクリーン印刷用紗と、がこれらの順に積層された構成を有する。
【００１７】
光熱変換層は、必須構成成分として光熱変換物質及びバインダーを含み、必要に応じてマット剤、帯電防止剤及び着色剤等のその他の成分を含んでいてもよく、これらを含む光熱変換層形成用塗料を後述する熱溶融穿孔性フィルムの少なくとも一方の面に塗布することにより形成することができる。
【００１８】
光熱変換物質としては、例えばカーボン、黒鉛、金属酸化物、有機染料（インドレニン染料等のシアニン染料、アントラキノン系染料、アズレン系色素及びフタロシアニン系染料等）、有機顔料等を使用することができ、使用するレーザーの種類に応じて、レーザー光の波長の吸収率が高い光熱変換物質を選択すればよい。
【００１９】
なかでも特にカーボン、フタロシアニン系色素及びシアニン系色素等の、特定の波長域で大きい吸収を示すものが好ましい。また、光熱変換層形成用塗料の塗布量（乾燥重量、即ち不揮発分）は０．０１〜５ｇ／ｍ2、好ましくは０．０５〜２ｇ／ｍ2であればよい。
【００２０】
熱溶融穿孔性フィルムは、後述するレーザーの照射による穿孔工程において熱エネルギーが印加された部分が溶融収縮し、所望の穿孔パターンが形成され得るものである。例えばポリエステル、ポリエステル共重合体、塩化ビニル、ポリプロピレン及び塩化ビニル／塩化ビニリデン共重合体等の熱溶融性樹脂を好適に使用することができる。厚さは特に制限されないが、２〜３０．０μｍ程度の範囲であるのが好ましい。厚くても、本発明においては、スクリーン印刷用紗の反射率が高いため、向上した製版性及び鮮明で変形しにくい印刷画像を得ることができる。
【００２１】
上記熱溶融穿孔性フィルムに、接着層を介して貼り合わせられる、レーザー光の反射率が５０％以上のフィラメントで構成されたスクリーン印刷用紗は、耐熱性を有し後述するレーザーの照射による穿孔工程において実質的に発熱しないものである。レーザー光の反射率が５０％以上であれば、厚みの厚い、具体的には２〜３０μｍの熱溶融穿孔性フィルムを用いることができ、結果として、スクリーン印刷時の耐久性が向上するという観点から好ましい。
【００２２】
例えばアルミニウム、銅、銀若しくは金等の金属蒸着加工を行ったポリエステル、絹、綿、ナイロン又はレーヨン製のフィラメント、又は、鉄、銅、金又はステンレス鋼製のフィラメント等を用いて作製された紗を好適に使用することができ、用途に合わせて例えば６０〜４００メッシュ程度のメッシュサイズを有する紗を使用することができる。
【００２３】
上記熱溶融穿孔性フィルムとスクリーン印刷用紗との間に介在する接着層を構成する接着剤としては、両者を接着することが可能であり、かつ熱溶融穿孔性フィルムのレーザー光による穿孔特性を害さず、また、本発明の製造方法により得られたスクリーン印刷版とともに使用するスクリーン印刷用インクに含まれる溶剤に溶解しないものを使用することができる。
【００２４】
具体的には、例えば酢酸ビニル樹脂、塩化ビニル／酢酸ビニル共重合樹脂、ポリエステル樹脂、ウレタン樹脂、ポリアミド樹脂、塩素化ポリプロピレン樹脂、アクリル樹脂、スチレン樹脂、スチレン／マレイン酸樹脂、ポリビニルアルコール樹脂等の樹脂を主成分として含む接着剤を好適に使用することができる。また、接着剤には、必要に応じて、他の添加剤（例えば帯電防止剤、滑剤及び着色剤等）が添加されてもよい。
【００２５】
接着剤の塗布量としては、熱溶融穿孔性フィルムとスクリーン印刷用紗とを貼り合わせた場合に、実用上問題の無い貼り合わせ（接着）強度が得られ、また、熱溶融穿孔性基材のレーザー光による穿孔特性を害さない範囲であればよい。一般には、例えば５ｇ／ｍ2以下であればよく、最適には０．３〜２．０ｇ／ｍ2の範囲であればよい。
【００２６】
上記のような本発明のレーザー製版用スクリーン版は、上記の構成を有する限り種々の方法で作製することができ、例えば（ａ）レーザー光の反射率が５０％以上のフィラメントで構成されたスクリーン印刷用紗に、接着剤を用いて、厚さ２μｍ以上の熱溶融穿孔性フィルムを貼り合わせ、ついで、上記熱溶融穿孔性フィルムのうちの上記スクリーン印刷用紗側の面とは反対の面に、光熱変換層を設ける方法を用いてもよい。
【００２７】
また、（ｂ）上記熱溶融穿孔性フィルムの一方の面に光熱変換層を設け、その後、反対の面に接着剤を用いて、レーザー光の反射率が５０％以上のフィラメントで構成されたスクリーン印刷用紗と貼り合わせる方法を用いてもよい。
【００２８】
２．レーザー製版用スクリーン版の製造方法
次に、本発明のスクリーン印刷版の製造方法は、
上記レーザー製版用スクリーン版を、前記光熱変換層が印刷物側に面するように、０．１〜３．０Ｋｇ／ｃｍの張力にてスクリーン印刷用枠に張り付ける工程と、
前記レーザー製版用スクリーン版にレーザーを照射して穿孔し、スクリーン印刷版を得る工程と、
を有することを特徴とする。
【００２９】
（１）張り付け工程
まず、従来公知の方法で（例えばエアーシリンダーを用いて）、上記レーザー製版用スクリーン版をスクリーン印刷用枠に張り付ける。
【００３０】
「スクリーン印刷用枠」としては、従来公知のものと使用することができ、例えばアルミニウム等の金属製又は木製のスクリーン印刷用枠を用いればよい。
【００３１】
上記レーザー製版用スクリーン版をスクリーン印刷用枠に張り付ける際には、横方向及び縦方向の両方向において、張り付けたレーザー製版用スクリーン版の張力が０．１〜３．０Ｋｇ／ｃｍとなるように張り付けるのが好ましい。張力が０．１Ｋｇ／ｃｍ以上であればレーザー光を用いた製版時にレーザー光の焦点とフィルムの位置とのズレが発生しにくく、より確実に均一な製版をすることができ、３．０Ｋｇ／ｃｍ以下であればスクリーン印刷用紗が変形せず、熱溶融穿孔性フィルムの剥がれをより確実に抑制することができる。
【００３２】
（２）レーザー照射工程
上記のようにしてスクリーン印刷用枠に張り付けたレーザー製版用スクリーン版にレーザーを照射して穿孔し、スクリーン印刷版を得る。所定の張力で位置が固定された精度の高いレーザー製版用スクリーン版に穿孔をするため、熱溶融穿孔性基材が薄いにもかかわらず、本発明によればカブリが発生しにくい。なお、ここで用いるレーザーとしては、従来公知のレーザーを用いることができ、例えば半導体レーザー、ＹＡＧレーザー及び炭酸ガスレーザーが挙げられる。
【実施例】
【００３３】
以下において、本発明を実施例に基づいてより詳細に説明するが、本発明はこれらのみに限定されるものではない。
【００３４】
《実施例１》
熱溶融穿孔性フィルムである厚さ３．０μｍの熱収縮性ポリエステルフィルムと、２０×２０デニール及び１２０メッシュのポリエステル製紗に厚さ５００オングストロームのアルミ蒸着加工を行って得られたスクリーン印刷用紗（紫外線レーザです（波長２００〜４００ｎｍ）に対するレーザー光反射率：８８％）とを、塩化ビニル／酢酸ビニル共重合体系の接着剤を使用して接着した（塗布量（乾燥重量、即ち不揮発分：０．５ｇ／ｍ2 ）。
【００３５】
さらに、上記熱収縮性ポリエステルフィルムの、スクリーン印刷用紗側の面とは反対の面に、カーボンブラックとポリエステル樹脂とを分散させた液（光熱変換層形成用塗料）を塗布して光熱変換層を設け（塗布量：１．５ｇ／ｍ2）、これによってレーザー製版用スクリーンシートを得た。
【００３６】
このレーザー製版用スクリーンシートを、エアーシリンダーで縦方向及び横方向とも張力１．０Ｋｇ／ｃｍで引張りながらスクリーン枠に張り付け、ＣＯＭＮＥＴ  Ｃｏｒｐｏｒａｔｉｏｎ製のＬａｓｅｒＰｒｏ  Ｖｅｎｕｓを使用して、製版スピード４２インチ／秒、解像度１０００ＤＰＩ及び出力２．０ｗの条件で製版し、本発明のスクリーン印刷版１を得た。
【００３７】
《実施例２〜３及び比較例１〜２》
熱溶融穿孔性フィルムの材質、蒸着金属の種類及び蒸着層の厚さを表１に示す内容に変更して、レーザー光反射率を表１に示す値に変更した以外は、実施例１と同様にして、本発明のスクリーン印刷版２〜３及び比較用スクリーン印刷版１〜２を得た。
【００３８】
［評価試験］
上記５種のスクリーン印刷版を簡易スクリーン台に取り付け、水系のＴシャツ用スクリーン用インクでＴシャツに、スキージで圧力を掛けて印刷した。その結果を以下の表１に示す。
【００３９】
なお、製版製は、以下の基準で評価した。
○：２ｍｍ未満の細線が再現可能な場合
△：２ｍｍ以上４ｍｍ未満の細線が再現可能な場合
×：６ｍｍ未満の細線が再現不可能な場合
【００４０】
画像濃度は、以下の基準で評価した。
○：２．３以上の場合
△：２．０以上２．３未満の場合
×：２．０未満の場合
【００４１】
また、鮮明性は、以下の基準で評価した。
○：５００枚以上ピンホール発生がない場合
△：１００枚以上５００枚未満問題となるようなピンホールの発生がない場合
×：１００枚未満でピンホールが発生した場合
【００４２】
【表１】
2010253826.tif 000002
【００４３】
実施例１〜３で得たスクリーン印刷版では５００以上の鮮明なＴシャツの印刷物を得ることができた。また、比較例１のスクリーン印刷版では２００枚でスクリーン印刷用紗の破断が発生してスクリーン印刷版が壊れ、比較例２のスクリーン印刷版では１枚目から印刷濃度のバラツキやムラが発生し、５枚印刷するとスクリーン印刷用紗が破断して印刷できなくなった。
【産業上の利用可能性】
【００４４】
本発明のスクリーン印刷版の製造方法によれば、感光性樹脂並びに赤外線及びサーマルヘッドを使用することなく複雑な工程を経ず、ピンホールの発生をより確実に抑制することができ、精度良くスクリーン印刷版を製造できる。特にＴシャツへの印刷等、印刷枚数の少ないロットから多いロットを有する印刷物にも対応することができる。